(57)【要約】【課題】柔軟な生布風のものであって、耐久性に優れ、十分に光を拡散することができるブラインド用遮蔽材を提供する。【解決手段】ガラス繊維等からなるメッシュ状織物１２が、ポリ塩化ビニル系樹脂等の軟質合成樹脂１４によって被覆されることによって軟質のシート材が構成され、さらに、シート材につや消し剤が添加されることによって表面が半透明状となっているブラインド用遮蔽材１０とする。【選択図】  図２
2004339719.tif 000002
【特許請求の範囲】
【請求項１】
メッシュ状織物が軟質合成樹脂によって被覆されることによって軟質のシート材が構成され、該シート材につや消し剤が添加されることによって表面が半透明状となった光拡散性ブラインド用遮蔽材。
【請求項２】
前記つや消し剤は、シート材の両面に添加される請求項１記載際の光拡散性ブラインド用遮蔽材。
【請求項３】
メッシュ状織物が軟質合成樹脂で被覆されることによって軟質のシート材が構成され、該シート材の表面にエンボス加工が施されることにより表面が半透明状となった光拡散性ブラインド用遮蔽材。
【請求項４】
前記メッシュ状織物が軟質合成樹脂によって被覆されるのは、メッシュ状織物にカレンダーロールによって軟質合成樹脂を圧着することによってなされたものである請求項１ないし３のいずれか１項に記載の光拡散性ブラインド用遮蔽材。
【請求項５】
前記軟質合成樹脂は、ビニル系樹脂、オレフィン系樹脂またはこれらの混合物である請求項１ないし４のいずれか１項に記載の光拡散性ブラインド用遮蔽材。
【請求項６】
前記軟質合成樹脂は、ポリ塩化ビニル系樹脂を主成分とし、さらに、ポリ塩化ビニル系樹脂１００ＰＨＲ、可塑剤３０〜８０ＰＨＲ、安定剤１〜１０ＰＨＲ、着色剤０〜１ＰＨＲを含む請求項１ないし４のいずれか１項に記載の光拡散性ブラインド用遮蔽材。
【請求項７】
前記つや消し剤を構成するつや消し成分を０．００１〜１ＰＨＲ添加した請求項６記載の光拡散性ブラインド用遮蔽材。
【発明の詳細な説明】
【０００１】
【発明の属する技術分野】
本発明は、ブラインドに用いられるブラインド用遮蔽材であって、光拡散性を有して、光を透過する一方で視線を遮ることができるブラインド用遮蔽材に関する。
【０００２】
【従来の技術】
従来、この種のブラインド用遮蔽材の材料としては、アルミニウム、ポリエステル樹脂、アクリル樹脂、塩化ビニル樹脂、ガラス繊維などが利用されており、遮光を目的としたもの、柔らかい光を取り入れるようにしたもの、断熱等の省エネを目的としたもの等、種々のものが提案されている。
【０００３】
また、視線を遮りながらも積極的に光を採り入れるようにすることによって、プライバシーを確保しながら室内を明るくするような光拡散性のあるブラインド用遮蔽材の開発も行われており、例えば、特許文献１にて提案されたものがある。
【０００４】
この特許文献１で提案されたものは、アクリル樹脂、ポリカーボネート樹脂、スチレン樹脂、ポリプロプレン樹脂等のホモポリマー、共重合体または複合体からなる透光性を有する樹脂製スラットの表面をつや消しにしたり、凹凸状の賦形を形成したり、あるいは硫酸バリウム、長石粉砕体、シリカ、炭酸カリウム、ガラスビーズ、タルク、マイカ等の無機粉体または微粒子状樹脂ビーズを当該樹脂に含有させるなどして光拡散性を付与しており、こうして全光線透過率が３０％以上の透けない光拡散性樹脂製スラットを構成している。
【０００５】
このような光拡散性樹脂製スラットを使用したブラインドは、スラットを回転させてほぼ垂直方向にしてブラインドを閉じても、太陽光が入り部屋を明るくすることができ、かつプライバシーを保護することができる。
【０００６】
【特許文献１】
実願昭６３−７５４８５号（実開平１−１７７３９８号公報）のマイクロフィルム（明細書第３頁第６行〜１０行、第４頁第３行〜第１０行）
【０００７】
【発明が解決しようとする課題】
しかしながら、かかる特許文献１で提案のものは、硬質のスラットであり、柔軟な生布風のものではない。現在のところ、柔軟な生布風のような遮蔽材では、耐久性に優れると共に十分に光を透過する一方で視線を遮ることができるブラインド用遮蔽材は提案されていない。
【０００８】
本発明はかかる課題に鑑みされたもので、その目的は、柔軟な生布風のものであって、耐久性に優れ、十分に光を透過する一方で視線を遮ることができるブラインド用遮蔽材を提供することである。
【０００９】
【課題を解決するための手段】
前述した目的を達成するために、本発明者は、メッシュ状織物を軟質合成樹脂で被覆して軟質のシート材を構成し、該シート材に表面処理を行って表面を半透明状とすることにより、柔軟な生布風であり、耐久性に優れ、且つ十分に光を透過する一方で視線を遮ることができる光拡散性ブラインド用遮蔽材を得られることを見出し、本発明をなすに至った。
【００１０】
即ち、本発明は、メッシュ状織物が軟質合成樹脂によって被覆されることによって軟質のシート材が構成され、該シート材につや消し剤が添加されることによって表面が半透明状となった光拡散性ブラインド用遮蔽材を提供し、または、
メッシュ状織物が軟質合成樹脂で被覆されることによって軟質のシート材が構成され、該シート材の表面にエンボス加工が施されることにより表面が半透明状となった光拡散性ブラインド用遮蔽材を提供する。
【００１１】
メッシュ状織物としては、伸縮性がなく、シート材の伸びを抑制することができるものが好ましく、例えば、ガラス繊維、ポリエステル繊維等の伸縮性の小さい合成繊維等からなる織物とすることができる。その繊維の密度は、（タテ）５〜２０本／インチ、（ヨコ）５〜２０本／インチ程度とするとよい。更にメッシュ状織物は、目ズレ防止のためにからみ織りとしたり、樹脂含浸加工を行って織目交点を接着したりすることが好ましい。
【００１２】
軟質合成樹脂としては、主成分として熱可塑性または熱硬化性の透明性のある軟質な合成樹脂を使用することができ、例えば、主成分としてビニル系樹脂、オレフィン系樹脂、またはこれらの混合物を含むことができる。また、軟質合成樹脂の組成物中には、必要に応じ、可塑剤、安定剤、着色剤、充填剤等の添加剤を添加することができる。これらの添加剤の配合割合を適宜調整することによって、ブラインド用遮蔽材には好ましくないカール、ネジレ、キャンバー（バナナ現象）、波打ち等の現象を抑制して、柔軟な生布風のシート材とすることができる。また、着色剤は、シート材の半透明性が失われない程度に添加するとよく、好ましくは、ブルーイング剤として添加するとよい。
【００１３】
軟質合成樹脂としてポリ塩化ビニル系樹脂を主成分とした場合、その組成物にポリ塩化ビニル系樹脂１００ＰＨＲに対して、可塑剤３０〜８０ＰＨＲ、安定剤１〜１０ＰＨＲ、着色剤０〜１ＰＨＲを含むことができ、これにより上記不具合現象を抑制することができる。また、この組成物に対しつや消し剤を構成するつや消し成分を０．００１〜１ＰＨＲ添加することができる。
【００１４】
このメッシュ状織物を軟質合成樹脂で被覆するのは、カレンダーロールによって圧着（トッピング等）することやラミネート法により行うことができ、軟質合成樹脂は、メッシュ状織物の両面にまたは片面のみに圧着させることができる。いずれの場合であっても、メッシュ状織物の繊維と隣接する繊維との間に樹脂が入り込んで、繊維間に樹脂が充填されていることが望ましい。
【００１５】
シート材には表面処理が行われて、これにより、シート材に半透明性、即ち光拡散性を持たせる。表面処理としては、例えば、シート材の表面に、つや消し剤を添加するか、または、エンボス加工を施す。ブラインド用遮蔽材として、表裏を同じ外観とすることが望まれる場合は、シート材の両面に表面処理を施すとよく、表裏を同じ外観とする必要がない場合には、シート材の片面のみに表面処理を施すことでもよい。
【００１６】
添加するつや消し剤としては、例えば、硫酸バリウム、長石粉砕体、シリカ、炭酸カリウム、ガラスビーズ、タルク、マイカ等の無機粉体または微粒子状樹脂ビーズを用いることができる。
【００１７】
【発明の実施の形態】
以下、図面を用いて本発明の実施の形態を説明する。
【００１８】
図１は本発明の実施形態によるブラインド用遮蔽材を表す拡大斜視図、図２はその断面図である。図において、１０はブラインド用遮蔽材であり、このブラインド用遮蔽材１０は、メッシュ状織物１２の両面を軟質合成樹脂１４、１４で被覆することによって軟質のシート材とし、シート材につや消し剤が添加され、またはエンボス加工を施すことによって表面が半透明状となっている。
【００１９】
軟質合成樹脂１４、１４は、メッシュ状織物の両面または片面のみを被覆することができるが、いずれにおいても、図２に示すシート材の断面において、メッシュ状織物１２の繊維と隣接する繊維との間に樹脂が入り込んで、繊維間に樹脂が充填されている。これにより、メッシュ状織物１２と軟質合成樹脂１４とが完全に一体化されて、これらの剥離・分離を防ぐことができる。
【００２０】
図３は、ブラインド用遮蔽材１０の製造工程を表す概略説明図であり、主成分となる軟質合成樹脂１４に対して添加剤を添加して混練し、コンパウンドＣとして、それを加熱したカレンダーロール２２に送り込む。そこで圧延を行って被圧延皮膜と、同時に送り込まれるメッシュ状織物１２とを、圧着ロール２４によって挟圧して、一体化し、冷却して巻取る（図３（ａ））。メッシュ状織物１２の片面に軟質合成樹脂１４を被覆した後、メッシュ状織物１２の反対側の面に、同様の手順によって、軟質合成樹脂を圧着する。このときに、片面にすでに被覆された軟質合成樹脂との間でメッシュ状織物１２の繊維間において接着がなされる（図３（ｂ））。こうしてシート材が構成される。
【００２１】
最終工程の表面処理で、シート材に添加ロール２６を通してつや消し剤２８を添加する（図３（ｃ））。または、つや消し剤の代わりに、エンボスロールを通してエンボス加工を行う。
【００２２】
以上のようにして製造されるブラインド用遮蔽材１０は、例えば夜間に屋外より明るい室内を見た時に、遮蔽材に近接した物体（約０ｃｍ〜５０ｃｍ程度）は透過するものの、それ以上に離反した物体は光拡散効果により、視認不可にすることができる。また、その剛軟度（柔軟性）に関しては、ＪＩＳ−Ｌ−１０９６（４５°カンチレバー法）による測定で、７０〜９０ｍｍ程度とするとよい。
【００２３】
このブラインド用遮蔽材１０は、その柔軟性を生かして、ロールスクリーン用生布、縦型ブラインド用ルーバとして使用することができる。そして、太陽光を積極的に採り入れるとともに、その光拡散効果によって昼夜を問わず、室内のプライバシーを確保することができる。
【００２４】
メッシュ状織物によって、柔軟性を保ちつつ、その形状を保持することができると共に、メッシュ状織物と軟質合成樹脂とが一体化されているために、耐久性に優れる。
【００２５】
【実施例】
（タテ）３３．７ｔｅｘ、（ヨコ）６７．５ｔｅｘのガラス繊維を用いて、密度を（タテ）６．４×２本／ｃｍ、（ヨコ）６．４本／ｃｍのからみ織りによるメッシュ状織物を用意した。また、以下の配合による軟質合成樹脂組成物を用意してコンパウンドにし、これをメッシュ状織物の両面にカレンダーロールによってトッピングしてシート材を得た。
【００２６】
塩化ビニル樹脂                            １００ＰＨＲ
フタル酸系可塑剤＆リン酸系可塑剤            ５５ＰＨＲ
バリウム・亜鉛系安定剤                    ４．８ＰＨＲ
ベンゾトリアゾール系紫外線吸収剤          ０．３ＰＨＲ
ブルーイング剤                            ０．４ＰＨＲ
さらにこのシート材に、つや消し成分  ０．００２ＰＨＲとなるように、シリカの粒径が３〜１６μｍである表面処理を施し、ブラインド用遮蔽材を得た。
【００２７】
このブラインド用遮蔽材の遮光率は、ＪＩＳ−Ｌ−１０５５（Ａ法）で５６．１３％、剛軟度は、ＪＩＳ−Ｌ−１０９６（４５°カンチレバー法）で７８ｍｍであり、ブラインド用遮蔽材から約３０ｃｍ程度に離反した物体は透過するのに対して、それ以上離反した物体は透過せず、ブラインド用遮蔽材を介して反対側から視認することができなかった。
【００２８】
また、この遮蔽材を１００ｍｍ×３，０００ｍｍに切断して、これを縦型ブラインド用ルーバとして縦型ブラインドの各キャリアに吊下げたところ、柔軟な生布風でありながら、適度な剛性を持ち、キャリアの回転操作に対して十分な追従性が得られた。また、カール、ネジレ、キャンバー、波打ちの現象は見られず、ブラインド用遮蔽材として良好な結果が得られた。また、このルーバは丸めて小さく巻回することもでき、巻き解いたところ、皺などは見られなかった。よって、梱包性にも優れることが分かった。
【００２９】
【発明の効果】
以上説明したように、本発明のブラインド用遮蔽材は、柔軟の生布風でありながら、耐久性に優れ、且つ十分に光を拡散することができる。
【図面の簡単な説明】
【図１】本発明の実施形態によるブラインド用遮蔽材を表す拡大斜視図である。
【図２】図１の断面図である。
【図３】本発明の実施形態によるブラインド用遮蔽材を製造する工程を表す概略説明図である。
【符号の説明】
１０  ブラインド用遮蔽材
１２  メッシュ状織物
１４  軟質合成樹脂
【図１】
2004339719.tif 000003
【図２】
2004339719.tif 000004
【図３】
2004339719.tif 000005